(57)【要約】  ＮＯｘトラップ触媒が開示される。このＮＯｘトラップ触媒は貴金属、ＮＯｘ吸蔵成分、担体及び第１のセリア含有材料を含む。第１のセリア含有材料はＮＯｘトラップ触媒への組込み前にプレエージングされており、８０ｍ２／ｇ未満の表面積を有していてもよい。本発明はＮＯｘトラップ触媒を含む排気システム、及びＮＯｘトラップ触媒を用いて排気ガスを処理するための方法も含む。【選択図】なし【特許請求の範囲】
【請求項１】
基材、第１の層及び第２の層を含むＮＯｘトラップ触媒であって、
第１の層が、一又は複数の貴金属、ＮＯｘ吸蔵成分、第１の担体材料及び第１のセリア含有材料を含むＮＯｘトラップ組成物を含み、第１のセリア含有材料が、第１の層への組込み前にプレエージングされ、
第２の層が、ロジウム、第２のセリア含有材料及び第２の担体材料を含み、第２のセリア含有材料が、第２の層への組込み前にプレエージングされていない、
ＮＯｘトラップ触媒。
【請求項２】
第１のセリア含有材料が８０ｍ２／ｇ未満の表面積を有する、請求項１に記載のＮＯｘトラップ触媒。
【請求項３】
第１のセリア含有材料が４０−７５ｍ２／ｇの表面積を有する、請求項１又は請求項２に記載のＮＯｘトラップ触媒。
【請求項４】
一又は複数の貴金属が、パラジウム、白金、金、ロジウム及びその混合物からなる群より選択される、請求項１から３の何れか一項に記載のＮＯｘトラップ触媒。
【請求項５】
ＮＯｘ吸蔵成分が、アルカリ土類金属、アルカリ金属、希土類金属又はその混合物を含む、請求項１から４の何れか一項に記載のＮＯｘトラップ触媒。
【請求項６】
ＮＯｘ吸蔵成分が、バリウム、ネオジム、ランタン又はその混合物を含む、請求項１から５の何れか一項に記載のＮＯｘトラップ触媒。
【請求項７】
ＮＯｘ吸蔵成分がバリウムを含む、請求項１から６の何れか一項に記載のＮＯｘトラップ触媒。
【請求項８】
第１の担体材料が、アルミナ、シリカ、チタニア、ジルコニア、マグネシア、ニオビア、タンタル酸化物、モリブデン酸化物、タングステン酸化物及びそのうち任意の２つ以上の混合酸化物又は複合酸化物からなる群より選択される、請求項１から７の何れか一項に記載のＮＯｘトラップ触媒。
【請求項９】
第１の担体材料がマグネシア−アルミナである、請求項１から８の何れか一項に記載のＮＯｘトラップ触媒。
【請求項１０】
第１のセリア含有材料が、セリウム酸化物、セリウム−ジルコニウム混合酸化物及びセリア−ジルコニア−アルミナ混合酸化物からなる群より選択される、請求項１から９の何れか一項に記載のＮＯｘトラップ触媒。
【請求項１１】
第２のセリア含有材料が８０ｍ２／ｇを超える表面積を有する、請求項１から１０の何れか一項に記載のＮＯｘトラップ触媒。
【請求項１２】
第２のセリア含有材料が、セリウム酸化物、セリウム−ジルコニウム混合酸化物及びセリア−ジルコニア−アルミナ混合酸化物からなる群より選択される、請求項１から１１の何れか一項に記載のＮＯｘトラップ触媒。
【請求項１３】
第２の担体材料が、アルミナ、シリカ、チタニア、ジルコニア、マグネシア、ニオビア、タンタル酸化物、モリブデン酸化物、タングステン酸化物及びそのうち任意の２つ以上の混合酸化物又は複合酸化物からなる群より選択される、請求項１から１２の何れか一項に記載のＮＯｘトラップ触媒。
【請求項１４】
第２の担体材料がアルミナである、請求項１から１３の何れか一項に記載のＮＯｘトラップ触媒。
【請求項１５】
基材がフロースルーモノリス又はフィルタモノリスである、請求項１から１４の何れか一項に記載のＮＯｘトラップ触媒。
【請求項１６】
ＮＯｘトラップが、プレエージングされていない第１のセリア含有材料を含むフレッシュなＮＯｘトラップ触媒と比較して、４０％を超えて減少した酸素吸蔵能を有する、請求項１から１５の何れか一項に記載のＮＯｘトラップ触媒。
【請求項１７】
請求項１から１６の何れか一項に記載のＮＯｘトラップ触媒を含む、燃焼排気ガスの流れを処理するための排出処理システム。
【請求項１８】
内燃機関がディーゼル機関である、請求項１７に記載の排出処理システム。
【請求項１９】
選択的触媒還元触媒システム、微粒子フィルタ、選択的触媒還元フィルタシステム、受動的ＮＯｘ吸着器、三元触媒システム又はその組合せを更に含む、請求項１７又は請求項１８に記載の排出処理システム。
【請求項２０】
排気ガスを請求項１から１６の何れか一項に記載のＮＯｘトラップ触媒と接触させることを含む、内燃機関からの排気ガスを処理する方法。
【請求項２１】
ＮＯｘトラップ触媒に第１のセリア含有材料を組み込む前に、第１のセリア含有材料をプレエージングすることを含む、ＮＯｘトラップ触媒中の第１のセリア含有材料の酸素吸蔵能を減少させる方法。
【請求項２２】
プレエージングが、第１のセリア含有材料を７００℃を超える温度で水の添加なしに加熱することにより実施される、請求項２１に記載の方法。
【請求項２３】
プレエージングが、セリア含有材料を７５０から９５０℃の間の温度で水の添加なしに加熱することにより実施される、請求項２１又は請求項２２に記載の方法。
【請求項２４】
ＮＯｘトラップ触媒の酸素吸蔵能を低下させるための、プレエージングされたセリア含有材料の使用。
【請求項２５】
プレエージングされたセリア含有材料が、第１のセリア含有材料を７００℃を超える温度で水の添加なしに加熱することによりプレエージングされる、請求項２４に記載の使用。
【請求項２６】
プレエージングが、第１のセリア含有材料を７５０から９５０℃の間の温度で水の添加なしに加熱することにより実施される、請求項２４又は請求項２５に記載の使用。
【発明の詳細な説明】
【技術分野】
【０００１】
本発明は、内燃機関用排気システムのためのＮＯｘトラップ、及び内燃機関からの排気ガスを処理するための方法に関する。
【背景技術】
【０００２】
内燃機関は炭化水素、一酸化炭素、窒素酸化物（「ＮＯｘ」）、硫黄酸化物、粒子状物質等の様々な汚染物質を含む排気ガスを生み出す。厳しさを増す各国及び地域の立法により、そのようなディーゼル機関又はガソリン機関から排出することができる汚染物質の量が低下している。排気ガスが大気に達する前にそれを浄化するための多くの異なる技術が排気システムに適用されている。
【０００３】
排気ガスを浄化するために利用される１つのこのような技術がＮＯｘ吸着体触媒（すなわち「ＮＯｘトラップ」）である。ＮＯｘトラップはリーン排気条件下でＮＯｘを吸着し、リッチ条件下で吸着したＮＯｘを放出し、放出されたＮＯｘを還元してＮ２を形成する装置である。ＮＯｘトラップは、典型的にはＮＯｘ吸蔵のためのＮＯｘ吸着剤及び酸化／還元触媒を含む。
【０００４】
ＮＯｘ吸着剤成分は典型的にはアルカリ土類金属（Ｂａ、Ｃａ、Ｓｒ、Ｍｇ等）、アルカリ金属（Ｋ、Ｎａ、Ｌｉ、Ｃｓ等）、希土類金属（Ｌａ、Ｙ、Ｐｒ、Ｎｄ等）又はその組合せである。これらの金属は典型的には酸化物の形態で見出される。酸化／還元触媒は典型的には一又は複数の貴金属、好ましくは白金、パラジウム及び／又はロジウムである。典型的には、白金は酸化機能を担うために含まれ、ロジウムは還元機能を担うために含まれている。酸化／還元触媒及びＮＯｘ吸着剤は典型的には排気システムにおいて使用するために無機酸化物等の担体材料上に担持されている。
【０００５】
ＮＯｘトラップは３つの機能を担う。第１に、一酸化窒素は酸化触媒の存在下で酸素と反応してＮＯ２を生成する。第２に、ＮＯ２は無機硝酸塩の形態でＮＯｘ吸着剤に吸着する（たとえば、ＢａＯ又はＢａＣＯ３はＮＯｘ吸着剤上でＢａ（ＮＯ３）２に変換される）。最後に、エンジンがリッチ条件下で作動すると、吸蔵された無機硝酸塩は分解してＮＯ又はＮＯ２を形成し、次いで還元触媒の存在下で一酸化炭素、水素及び／又は炭化水素との反応により、還元されてＮ２を形成する。典型的には、排気流中で熱、一酸化炭素及び炭化水素の存在下で、窒素酸化物は窒素、二酸化炭素及び水に変換される。
【０００６】
ＮＯｘトラップ再生中、エンジンからの還元剤は触媒中の吸蔵されたＮＯｘ及び吸蔵されたＯ２を還元するのに消費される。新鮮なＮＯｘトラップの酸素吸蔵能（ＯＳＣ）レベルはエージングしたＮＯｘトラップと比較してはるかに高く、結果として新鮮なトラップにははるかに長い再生期間が必要になる。
【０００７】
自動車システム及び方法であればいずれも、排気ガス処理システムの更なる改善が達成されることが望ましい。本発明者らはＯＳＣが顕著に低下しているが、エンジンで試験すると同一のＮＯｘ活性を示す、新規なＮＯｘトラップを発見した。
【発明の概要】
【０００８】
本発明の第１の態様においては、基材、第１の層及び第２の層を含み、
第１の層が一又は複数の貴金属、ＮＯｘ吸蔵成分、第１の担体材料及び第１のセリア含有材料を含むＮＯｘトラップ組成物を含み、第１のセリア含有材料が、第１の層への組込み前にプレエージングされ、
第２の層がロジウム、第２のセリア含有材料及び第２の担体材料を含み、第２のセリア含有材料が、第２の層への組込み前にプレエージングされていない、
ＮＯｘトラップ触媒が提供される。
【０００９】
本発明の第２の態様においては、上に定義したようなＮＯｘトラップ触媒を含む燃焼排気ガスの流れを処理する排出処理システムが提供される。
【００１０】
本発明の第３の態様においては、排気ガスを上に定義したようなＮＯｘトラップ触媒と接触させることを含む、内燃機関からの排気ガスを処理する方法が提供される。
【００１１】
本発明の第４の態様においては、ＮＯｘトラップ触媒に第１のセリア含有材料を組み込む前に第１のセリア含有材料をプレエージングすることを含む、ＮＯｘトラップ触媒中の第１のセリア含有材料の酸素吸蔵能を低下させる方法が提供される。
【００１２】
本発明の第５の態様においては、ＮＯｘトラップ触媒の酸素吸蔵能を低下させるための、事前エージングされたセリア含有材料の使用が提供される。
【００１３】
定義
「ウォッシュコート」という用語は当技術分野でよく知られており、通常触媒の作製中に、基材に塗布する粘着性コーティングを指す。
【００１４】
頭字語「ＰＧＭ」は本明細書において、「白金族金属」を指す。「白金族金属」という用語は一般にＲｕ、Ｒｈ、Ｐｄ、Ｏｓ、Ｉｒ及びＰｔからなる群より選択される金属を、好ましくはＲｕ、Ｒｈ、Ｐｄ、Ｉｒ及びＰｔからなる群より選択される金属を指す。一般に、「ＰＧＭ」という用語は好ましくはＲｈ、Ｐｔ及びＰｄからなる群より選択される金属を指す。
【００１５】
本明細書において「混合酸化物」という用語は従来から当技術分野で公知となっているように、一般に単一の相における酸化物の混合物を指す。本明細書において「複合酸化物」という用語は従来から当技術分野で公知となっているように、一般に１を超える相を有する酸化物の組成を指す。
【発明を実施するための形態】
【００１６】
本発明のＮＯｘトラップ触媒は基材、第１の層及び第２の層を含み、
第１の層が一又は複数の貴金属、ＮＯｘ吸蔵成分、第１の担体材料及び第１のセリア含有材料を含むＮＯｘトラップ組成物を含み、第１のセリア含有材料が、第１の層への組込み前にプレエージングされ、
第２の層がロジウム、第２のセリア含有材料及び第２の担体材料を含み、第２のセリア含有材料が、第２の層への組込み前にプレエージングされていない。好ましくは第１のセリア含有材料は８０ｍ２／ｇ未満の表面積を有する。より好ましくは、第１のセリア含有材料は４０−７５ｍ２／ｇの表面積を有する。
【００１７】
貴金属は好ましくは白金、パラジウム、金、ロジウム又はその混合物であり、最も好ましくは、貴金属は白金、パラジウム又はその混合物、すなわち白金とパラジウムとの混合物である。好ましくは、ＮＯｘトラップ組成物中の貴金属の担持量は４０から２５０ｇ／ｆｔ３までの範囲となるであろう。ＮＯｘトラップ組成物は好ましくは０．１から１０重量パーセントの貴金属、より好ましくは０．５から５重量パーセントの貴金属、最も好ましくは１から３重量パーセントの貴金属を含む。
【００１８】
担体は好ましくは無機酸化物、より好ましくは２、３、４、５、１３及び１４族元素の酸化物を含む。最も好ましくは、担体はアルミナ、シリカ、チタニア、ジルコニア、マグネシア、ニオビア、タンタル酸化物、モリブデン酸化物、タングステン酸化物、その何れか２つ以上の混合酸化物又は複合酸化物（たとえば、シリカ−アルミナ、マグネシア−アルミナ、セリア−ジルコニア又はアルミナ−セリア−ジルコニア）及びその混合物である。特に好ましいのはマグネシア−アルミナ担体である。マグネシア−アルミナは好ましくはスピネル、マグネシア−アルミナ混合金属酸化物、ヒドロタルサイト又はヒドロタルサイト様材料、及びその２つ以上の組合せである。より好ましくは、マグネシア−アルミナ担体はスピネルである。
【００１９】
好ましい担体材料は、好ましくは１０から１５００ｍ２／ｇの範囲の表面積、０．１から４ｍＬ／ｇの範囲の細孔容積、及び約１０から１０００オングストロームの細孔直径を有する。８０ｍ２／ｇを超える表面積を有する高表面積の担体、たとえば高表面積のセリア又はアルミナが特に好ましい。他の好ましい担体材料にはマグネシア／アルミナ複合酸化物があり、任意選択的にセリウム含有成分、たとえばセリアが更に含まれる。そのような場合、セリアはマグネシア／アルミナ複合酸化物の表面に、たとえばコーティングとして存在してもよいし、ドーパントとして存在してもよい。
【００２０】
ＮＯｘ吸蔵成分は好ましくはアルカリ土類金属（バリウム、カルシウム、ストロンチウム、マグネシウム等）、アルカリ金属（カリウム、ナトリウム、リチウム、セシウム等）、希土類金属（ランタン、イットリウム、プラセオジム、ネオジム等）又はその組合せを含む。最も好ましくは、ＮＯｘ吸蔵成分はバリウムを含む。これらの金属は典型的には酸化物の形態で見出される。
【００２１】
好ましくは、ＮＯｘ吸蔵成分は担体（マグネシア−アルミナ等）上に堆積される。ＮＯｘ吸蔵成分は任意の公知の手段で担体に担持させてもよいが、添加方法は特に肝要であるとみなされてはいない。たとえば、バリウム化合物（酢酸バリウム等）は含浸、吸着、イオン交換、初期湿潤、沈殿、噴霧乾燥等によりマグネシア−アルミナに添加することができる。好ましくは、ＮＯｘ吸蔵成分が担体に堆積する場合、担体は少なくとも０．５重量パーセントのＮＯｘ吸蔵成分を含む。
【００２２】
第１のセリア含有材料は、好ましくはセリア、セリア−ジルコニア、セリア−ジルコニア−アルミナ、又はその混合物である。より好ましくは、第１のセリア含有材料はセリア、詳細には粒子状セリアである。第１のセリア含有材料は８０ｍ２／ｇ未満、より好ましくは７５ｍ２／ｇ未満の表面積を有する。第１のセリア含有材料は４０から７５ｍ２／ｇ、好ましくは５０から７０ｍ２／ｇの表面積を有してもよい。第１のセリア含有材料は８０ｍ２／ｇ未満の表面積を生み出すような方法で製造してもよく、８０ｍ２／ｇ未満の表面積を生み出すように処理（プレエージングなど）した、より大きな表面積のセリア含有材料であってもよい。
【００２３】
第１のセリア含有材料をＮＯｘトラップ組成物への組込み前にプレエージングすることは、好ましくはＮＯｘトラップ組成物の酸素吸蔵能を、プレエージングされたセリア含有材料を含まない新鮮なＮＯｘトラップ組成物と比較して４０％を超えて低下させるであろう。
【００２４】
第２のセリア含有材料は好ましくは８０ｍ２／ｇを超える表面積を有する。第２のセリア含有材料は好ましくは第１のセリア含有材料より高い酸素吸蔵能を有する。第２のセリア含有材料は当技術分野で通常「高表面積」セリアとして知られているものであってよい。
【００２５】
本発明のＮＯｘトラップ触媒は、当業者に公知の更なる成分を含むことができる。たとえば、本発明の触媒は少なくとも１つのバインダ及び／又は少なくとも１つの界面活性剤を更に含んでもよい。バインダが存在する場合は、分散性アルミナバインダが好ましい。
【００２６】
本発明のＮＯｘトラップ触媒は任意の適切な手段で調製してもよい。好ましくは、一又は複数の貴金属、及び／又は第１のセリア含有材料及び／又はＮＯｘ吸蔵材料は、任意の公知の手段により担体に担持して、ＮＯｘトラップ触媒組成物を形成する。添加方法は特に肝要であるとみなされてはいない。たとえば、貴金属化合物（硝酸白金等）及びセリウム化合物（第１のセリア含有材料の前駆体として、硝酸セリウム等）は含浸、吸着、イオン交換、初期湿潤、沈殿等、又は当技術分野で公知の任意の他の手段により担体（アルミナ等）に担持されてよい。
【００２７】
貴金属化合物及び／又はＮＯｘ吸蔵成分及び／又は第１のセリア含有材料を担体に添加する順序は重要であるとみなされてはいない。たとえば、白金、ＮＯｘ吸蔵成分及び第１のセリア含有材料は同時に担体に添加してもよく、又は任意の順序で順番に添加してもよい。
【００２８】
本発明の一部の実施態様では、第１のセリア含有材料はＮＯｘトラップ組成物への組込み前にプレエージングする。プレエージングは好ましくは７００℃を超える温度（より好ましくは７５０℃を超え、最も好ましくは少なくとも８００℃、たとえば７５０から９５０℃の間）で水の添加なしにセリア含有材料を加熱することにより実施される。水の添加とは水を加熱工程に意図的に添加しないことを意味する。加熱は酸素含有ガス（空気等）又は不活性ガス（窒素等）中で実施してもよい。加熱は好ましくは０．２５時間を超えて、より好ましくは０．５時間を超えて、最も好ましくは少なくとも１時間実施する。プレエージング後、第１のセリア含有材料の表面積は好ましくは８０ｍ２／ｇ未満である。表面積はＭｉｃｒｏｍｅｒｉｔｉｃｓのＴｒｉｓｔａｒ３０００システムを用いて３０点分析を実行して測定する。試料は分析前に３５０℃で１時間脱気し、目標相対応力〜２から１００ｋＰａまでで、窒素を用いて表面積を測定する。
【００２９】
基材はフロースルー基材又はフィルタ基材であってよいが、好ましくはフロースルーモノリス基材である。
【００３０】
フロースルーモノリス基材は第１の面、及び第１の面と第２の面との間に長手方向の向きを画定する第２の面を有する。フロースルーモノリス基材は第１の面と第２の面との間に延在する複数のチャネルを有する。複数のチャネルは長手方向の向きに延在し、複数の内面（たとえば、各チャネルを画定する壁面）をもたらす。複数のチャネルはそれぞれに第１の面に１つ、第２の面に１つの開口部を有する。誤解を避けるために、フロースルーモノリス基材はウォールフローフィルタではない。
【００３１】
第１の面は典型的には基材の入口端部にあり、第２の面は基材の出口端部にある。
【００３２】
チャネルは一定の幅でもよく、各複数のチャネルは均一のチャネル幅を有してもよい。
【００３３】
好ましくは長手方向の向きに直交する平面中に、モノリス基材は平方インチ当たり１００から５００までの、好ましくは２００から４００までのチャネルを有する。たとえば、第１の面上では、開状態の第１のチャネル及び閉状態の第２のチャネルの密度は、平方インチ当たり２００から４００までのチャネルである。チャネルは長方形、正方形、円形、長円形、三角形、六角形又は他の多角形の形状である断面を有することができる。
【００３４】
モノリス基材は触媒材料を保持する担体として作用する。モノリス基材を形成するのに適切な材料には、コーディエライト、炭化ケイ素、窒化ケイ素、ジルコニア、ムライト、リシア輝石、アルミナ−シリカマグネシア又はケイ酸ジルコニウム等のセラミック様材料、又は多孔質の耐火金属等がある。そのような材料及び多孔質のモノリス基材の製造におけるその使用については当技術分野で周知である。
【００３５】
本明細書で記載しているフロースルーモノリス基材は単一の成分（すなわち、単一のブロック）であることに留意されたい。しかし、排出処理システムを形成する際には、使用されるモノリスは本明細書で記載しているように、複数のチャネルを互いに接着するか、又は複数のより小さなモノリスを互いに接着することにより形成してもよい。そのような技術も、排出処理システムの適切なケーシング及び構成だけでなく、当技術分野で周知である。
【００３６】
本発明の代替の態様において、ＮＯｘトラップ触媒は押出成形されてフロースルー基材又はフィルタ基材を形成する、上に記載しているようなＮＯｘトラップ組成物を含み、本質的にそれから成り、又はそれから成る。
【００３７】
ＮＯｘトラップ触媒がセラミック基材を含む実施態様において、セラミック基材は任意の適切な耐火性材料、たとえばアルミナ、シリカ、チタニア、セリア、ジルコニア、マグネシア、ゼオライト、窒化ケイ素、炭化ケイ素、ケイ酸ジルコニウム、ケイ酸マグネシウム、アルミノケイ酸塩及びメタロアルミノケイ酸塩（コーディエライト及びリシア輝石等）、又はその任意の２つ以上の混合物又は混合酸化物でできていてもよい。コーディエライト、アルミノケイ酸マグネシウム、及び炭化ケイ素が特に好ましい。
【００３８】
ＮＯｘトラップ触媒が金属基材を含む実施態様において、金属基材は任意の適切な金属、詳細にはチタンやステンレス鋼等の耐熱金属及び金属合金、並びに鉄、ニッケル、クロム及び／又はアルミニウムに加えて他の微量金属を含むフェライト合金からできていてもよい。
【００３９】
好ましくは、上に記載しているようなＮＯｘトラップ触媒は、ウォッシュコート手順を用いて上に記載しているようなＮＯｘトラップ組成物を基材に堆積することにより調製する。ウォッシュコート手順を用いてＮＯｘトラップ触媒を調製する代表的な方法が下記である。下記の方法は本発明の異なる実施態様により変動しうることを理解されたい。
【００４０】
ウォッシュコーティングは好ましくはまずＮＯｘトラップ組成物の微粉化粒子を適切な溶媒、好ましくは水の中でスラリー化してスラリーを形成することにより実施する。スラリーは好ましくは５から７０重量パーセントの間、より好ましくは１０から５０重量パーセントの間の固形分を含む。スラリーを形成する前に、実質的に全ての固体粒子が平均径で２０ミクロン未満の粒径を確実に有するようにするために、粒子を粉砕し又は他の粉砕工程に供することが好ましい。安定剤又は助触媒等の追加の成分も、水溶性又は水分散性の化合物又は錯体の混合物としてスラリーに組み込むことができる。
【００４１】
次に、基材に所望の担持量のＮＯｘトラップ組成物が堆積するように、基材に一又は複数回スラリーをコーティングしてもよい。
【００４２】
好ましくは、ＮＯｘトラップ触媒は基材及び基材上の少なくとも１つの層を含む。一実施態様では、少なくとも１つの層は上に記載しているようにＮＯｘトラップ組成物を含む。これは上記のウォッシュコート手順により生産することができる。ＮＯｘトラップ組成物の１つの層に一又は複数の追加の層を添加することができる。
【００４３】
一又は複数の追加の層が存在する（すなわち、ＮＯｘトラップ組成物に加えて）実施態様において、一又は複数の追加の層はＮＯｘトラップ組成物を含む第１の層とは異なる組成を有する。
【００４４】
一又は複数の追加の層は一又は複数のゾーン、たとえば２つ以上のゾーンを含むことができる。その一又は複数の追加の層が複数のゾーンを含む場合、そのゾーンは好ましくは長手方向のゾーンである。複数のゾーン又は個々のゾーンは勾配として存在することもできる。すなわち、ゾーンが全長にわたって均一の厚さでなく勾配を形成していてもよい。或いはゾーンは全長にわたって均一の厚さであってもよい。
【００４５】
一部の好ましい実施態様においては、１つの追加の層、すなわち第２の層が存在する。
【００４６】
典型的には、第２の層は白金族金属（ＰＧＭ）（以下で「第２の白金族金属」という）を含む。一般に第２の層は第２の白金族金属（ＰＧＭ）を唯一の白金族金属として含むことが好ましい（すなわち指定があるものを除き、触媒材料に他のＰＧＭ成分が含まれない）。
【００４７】
第２のＰＧＭは白金、パラジウム、及び白金（Ｐｔ）とパラジウム（Ｐｄ）との組合せ又はその混合物からなる群より選択されうる。好ましくは、白金族金属はパラジウム（Ｐｄ）及び白金（Ｐｔ）とパラジウム（Ｐｄ）との組合せ又はその混合物からなる群より選択される。より好ましくは、白金族金属は白金（Ｐｔ）とパラジウム（Ｐｄ）との組合せ又はその混合物からなる群より選択される。
【００４８】
第２の層は一酸化炭素（ＣＯ）及び／又は炭化水素（ＨＣｓ）の酸化のためである（すなわちそのために配合される）ことが一般に好ましい。
【００４９】
好ましくは、第２の層はパラジウム（Ｐｄ）及び任意選択的に白金（Ｐｔ）を重量比１：０（たとえばＰｄのみ）から１：４（これはＰｔ：Ｐｄの重量比４：１から０：１と同等である）を含む。より好ましくは、第２の層は白金（Ｐｔ）及びパラジウム（Ｐｄ）を＜４：１、たとえば≦３．５：１の重量比で含む。
【００５０】
白金族金属が白金及びパラジウムの組合せ又はその混合物である場合、第２の層は白金（Ｐｔ）及びパラジウム（Ｐｄ）を重量比５：１から３．５：１、好ましくは２．５：１から１：２．５、より好ましくは１：１から２：１で含む。
【００５１】
第２の層は典型的には担体材料（本明細書で以下「第２の担体材料」という）を更に含む。第２のＰＧＭは一般に第２の担体材料上に設けられ又は担持される。
【００５２】
第２の担体材料は好ましくは耐火性酸化物である。耐火性酸化物はアルミナ、シリカ、セリア、シリカアルミナ、セリア−アルミナ、セリア−ジルコニア及びアルミナ−マグネシウム酸化物からなる群より選択されることが好ましい。より好ましくは、耐火性酸化物はアルミナ、セリア、シリカ−アルミナ及びセリア−ジルコニアからなる群より選択される。より好ましくは、耐火性酸化物はアルミナ又はシリカ−アルミナ、詳細にはシリカ−アルミナである。
【００５３】
特に好ましい第２の層はアルミナ担体、たとえば希土類安定化アルミナ上に、シリカ−アルミナ担体、白金、パラジウム、バリウム、モレキュラーシーブ及び白金族金属（ＰＧＭ）を含む。特に好ましくは、この好ましい第２の層はシリカ−アルミナ担体、白金、パラジウム、バリウム、及びモレキュラーシーブを含む第１のゾーン、並びにアルミナ担体、たとえば希土類安定化アルミナ上に、白金族金属（ＰＧＭ）を含む第２のゾーンを含む。この好ましい第２の層は酸化触媒、たとえばディーゼル酸化触媒（ＤＯＣ）としての活性を有してもよい。
【００５４】
もう１つの好ましい第２の層はアルミナ上の白金族金属を含み、それから成り、又は本質的にそれから成る。この好ましい第２の層は酸化触媒、たとえばＮＯ２形成触媒としての活性を有していてもよい。
【００５５】
もう１つの好ましい第２の層は白金族金属、ロジウム、及びセリウム含有成分を含む。
【００５６】
特に好ましい第２の層はロジウム、セリウム含有成分、及び無機担体を含む。好ましくは無機担体はアルミナを含み、たとえばアルミナである。この好ましい第２の層を含む好ましい実施態様において、好ましい第２の層中のセリウム含有成分は層への組込み前にプレエージングされず、表面積８０ｍ２／ｇ未満ではない。言い換えると、この好ましい第２の層を含む好ましい実施態様において、第１の層中の第１のセリア含有成分は第１の層中の第２のセリア含有成分とは異なる材料である。たとえば、第１の層中の第１のセリア含有成分の表面積は第２の層中の第２のセリア含有成分の表面積よりも小さい。
【００５７】
したがって、本発明のＮＯｘトラップ触媒の特に好ましい実施態様は８０ｍ２／ｇ未満、たとえば４０−７５ｍ２／ｇ、好ましくは５５−７０ｍ２／ｇの表面積を有する第１のセリア含有成分、Ｂａ／Ｃｅ／アルミン酸マグネシウムスピネル、白金、パラジウム及びアルミナを含む第１の層、並びに第１の層に存在する第１のセリア含有成分よりも大きな表面積を有する第２のセリア含有成分、ロジウム及びアルミナを含む第２の層を含む。
【００５８】
他の好ましい実施態様においては、ＮＯｘトラップ組成物に加えて上記の好ましい第２の層のうちの１を超える層が存在する。このような実施態様では、一又は複数の追加の層がゾーン別構成等の任意の構成で存在してもよい。
【００５９】
ＮＯｘトラップ組成物は第２の層又は基材（たとえば、フロースルーモノリス基材の複数の内面）上に設けられ又は担持されていてもよく、好ましくは第２の層はＮＯｘトラップ組成物上に設けられ又は担持されている。
【００６０】
第２の層は基材（たとえばフロースルーモノリス基材の複数の内面）上に設けられ又は担持されていてもよい。
【００６１】
第２の層は基材又はＮＯｘトラップ組成物の全長上に設けられ又は担持されていてもよい。或いは第２の層は基材又はＮＯｘトラップ組成物の一部分、たとえば５％、１０％、２０％、３０％、４０％、５０％、６０％、７０％、８０％、９０％又は９５％に設けられ又は担持されていてもよい。
【００６２】
好ましくは、基材の全長にはＮＯｘトラップ組成物がコーティングしてある。
【００６３】
本発明のＮＯｘトラップ触媒は従来技術で周知の方法で調製してもよい。好ましくは、ＮＯｘトラップはウォッシュコート手順を用いてＮＯｘトラップ組成物を基材上に堆積することにより調製する。好ましくは、ＮＯｘトラップ組成物のウォッシュコートが基材の全表面を覆うように基材の全長をＮＯｘトラップ組成物でコーティングする。
【００６４】
ウォッシュコート手順を用いてＮＯｘトラップ触媒を調製するための代表的な方法は下記のとおりである。以下の方法は本発明の異なる実施態様により変動させうることを理解されたい。
【００６５】
ＮＯｘトラップは好ましくはウォッシュコート手順を用いて調製する。貴金属及びＮＯｘ吸蔵成分は好ましくはウォッシュコーティング工程の前に担体に添加され、次に第１のセリア含有材料と合わせられる。貴金属及びＮＯｘ吸蔵成分は任意の公知の手段により担体上に担持されていてもよく、添加方法は特に重要であるとみなされてはいない。たとえば、白金又はパラジウム化合物（硝酸白金等）を含浸、吸着、イオン交換、初期湿潤、噴霧乾燥、沈殿等により担体に添加して貴金属の担持を行い、続いてＮＯｘ吸蔵成分（酢酸バリウム等）を添加してもよい。
【００６６】
本発明の他の態様は上に記載しているようにＮＯｘトラップ触媒を含む燃焼排気ガスの流れを処理するための排出処理システムである。好ましいシステムにおいて、内燃機関はディーゼル機関、好ましくは軽量ディーゼル機関である。ＮＯｘトラップ触媒は密結合位置又は床下位置に入れてよい。
【００６７】
排出処理システムは典型的には排気制御装置を更に含む。
【００６８】
排気制御装置は好ましくはＮＯｘトラップ触媒の下流にある。
【００６９】
排気制御装置の例にはディーゼル微粒子フィルタ（ＤＰＦ）、リーンＮＯｘトラップ（ＬＮＴ）、リーンＮＯｘ触媒（ＬＮＣ）、選択的触媒還元（ＳＣＲ）触媒、ディーゼル酸化触媒（ＤＯＣ）、触媒化スートフィルタ（ＣＳＦ）、選択的触媒還元フィルタ（ＳＣＲＦ（商標））触媒、アンモニアスリップ触媒（ＡＳＣ）及びその２つ以上の組合せが含まれる。そのような排気制御装置は全て当技術分野で周知である。
【００７０】
上述の排気制御装置のいくつかは濾過基材を有する。濾過基材を有する排気制御装置はディーゼル微粒子フィルタ（ＤＰＦ）、触媒化スートフィルタ（ＣＳＦ）及び選択的触媒還元フィルタ（ＳＣＲＦ（商標））触媒からなる群より選択してもよい。
【００７１】
排出処理システムはリーンＮＯｘトラップ（ＬＮＴ）、アンモニアスリップ触媒（ＡＳＣ）、ディーゼル微粒子フィルタ（ＤＰＦ）、選択的触媒還元（ＳＣＲ）触媒、触媒化スートフィルタ（ＣＳＦ）、選択的触媒還元フィルタ（ＳＣＲＦ（商標））触媒、及びその２つ以上の組合せからなる群より選択される排気制御装置を含むことが好ましい。より好ましくは、排気制御装置はディーゼル微粒子フィルタ（ＤＰＦ）、選択的触媒還元（ＳＣＲ）触媒、触媒化スートフィルタ（ＣＳＦ）、選択的触媒還元フィルタ（ＳＣＲＦ（商標））触媒、及びその２つ以上の組合せからなる群より選択される。より好ましくは、排気制御装置は選択的触媒還元（ＳＣＲ）触媒又は選択的触媒還元フィルタ（ＳＣＲＦ（商標））触媒である。
【００７２】
本発明の排出処理システムがＳＣＲ触媒又はＳＣＲＦ（商標）触媒を含む場合、排出処理システムはアンモニア、又は尿素若しくはアンモニウムギ酸塩、好ましくは尿素等のアンモニア前駆体等の窒素還元剤をＮＯｘトラップ触媒の下流及びＳＣＲ触媒若しくはＳＣＲＦ（商標）触媒の上流の排気ガスに注入するための注入器を更に含んでもよい。
【００７３】
そのような注入器は流動的に窒素還元剤前駆体の供給源（たとえばタンク）と連結していてもよい。前駆体を排気ガス中に弁制御により投与することは、適切にプログラムされたエンジン管理手段、及び排気ガスの組成をモニターしているセンサーにより提供される閉ループ又は開ループフィードバックにより調整してもよい。
【００７４】
アンモニアはカルバミン酸アンモニウム（固体）を加熱することにより生成することもでき、生成したアンモニアは排気ガスに注入することができる。
【００７５】
或いは、又は注入器に加えてアンモニアはｉｎ  ｓｉｔｕに（たとえばＳＣＲ触媒又はＳＣＲＦ（商標）触媒の上流に設けられたＬＮＴのリッチ再生中に）、たとえば本発明のＮＯｘトラップ組成物を含むＮＯｘトラップ触媒中に作り出すことができる。したがって、排出処理システムは排気ガスを炭化水素でリッチ化するためのエンジン管理手段を更に含むことができる。
【００７６】
ＳＣＲ触媒又はＳＣＲＦ（商標）触媒はＣｕ、Ｈｆ、Ｌａ、Ａｕ、Ｉｎ、Ｖ、ランタニドの少なくとも１つ及び第ＶＩＩＩ族遷移金属（たとえばＦｅ）からなる群より選択される金属であって、この金属が耐火性酸化物又はモレキュラーシーブ上に担持されている金属を含むことができる。この金属は好ましくはＣｅ、Ｆｅ、Ｃｕ及びその任意の２つ以上の組合せから選択され、より好ましくは金属はＦｅ又はＣｕである。
【００７７】
ＳＣＲ触媒又はＳＣＲＦ（商標）触媒のための耐火性酸化物は、Ａｌ２Ｏ３、ＴｉＯ２、ＣｅＯ２、ＳｉＯ２、ＺｒＯ２及びその２つ以上を含む混合酸化物からなる群より選択してもよい。非ゼオライト触媒はタングステン酸化物（たとえばＶ２Ｏ５／ＷＯ３／ＴｉＯ２、ＷＯｘ／ＣｅＺｒＯ２、ＷＯｘ／ＺｒＯ２又はＦｅ／ＷＯｘ／ＺｒＯ２）も含むことができる。
【００７８】
ＳＣＲ触媒、ＳＣＲＦ（商標）触媒又はそのウォッシュコートがアルミノケイ酸塩ゼオライト又はＳＡＰＯ等の少なくとも１つのモレキュラーシーブを含む場合は特に好ましい。この少なくとも１つのモレキュラーシーブは小細孔、中細孔又は大細孔とすることができる。「小細孔モレキュラーシーブ」により本明細書で本発明者らが意味するものはＣＨＡ等、最大環サイズ８を含むモレキュラーシーブであり、「中細孔モレキュラーシーブ」により本明細書で本発明者らが意味するものはＺＳＭ−５等、最大環サイズ１０を含むモレキュラーシーブであり、「大細孔モレキュラーシーブ」により本明細書で本発明者らが意味するものはベータ等、最大環サイズ１２を有するモレキュラーシーブである。小細孔モレキュラーシーブがＳＣＲ触媒での使用に潜在的に有利である。
【００７９】
本発明の排出処理システムにおいて、ＳＣＲ触媒又はＳＣＲＦ（商標）触媒のための好ましいモレキュラーシーブはＡＥＩ、ＺＳＭ−５、ＺＳＭ−２０、ＺＳＭ−３４を含むＥＲＩ、モルデン沸石、苦土沸石、ベータを含むＢＥＡ、Ｙ、ＣＨＡ、Ｎｕ−３を含むＬＥＶ、ＭＣＭ−２２及びＥＵ−１、好ましくはＡＥＩ又はＣＨＡからなる群より選択され、シリカのアルミナに対する比が約１０から約５０、たとえば約１５から約４０である、合成のアルミノケイ酸塩ゼオライトモレキュラーシーブである。
【００８０】
第１の排出処理システム実施態様において、排出処理システムは本発明のＮＯｘトラップ触媒及び触媒化スートフィルタ（ＣＳＦ）を含む。ＮＯｘトラップ触媒は典型的には触媒化スートフィルタ（ＣＳＦ）の前に（たとえば、上流に）ある。したがって、たとえば、ＮＯｘトラップ触媒の出口は触媒化スートフィルタの入口と連結している。
【００８１】
第２の排出処理システム実施態様は、本発明のＮＯｘトラップ触媒を含む排出処理システム、触媒化スートフィルタ（ＣＳＦ）及び選択的触媒還元（ＳＣＲ）触媒に関する。
【００８２】
ＮＯｘトラップ触媒は典型的には触媒化スートフィルタ（ＣＳＦ）の前に（たとえば、上流に）ある。触媒化スートフィルタは典型的には選択的触媒還元（ＳＣＲ）触媒の前に（たとえば、上流に）ある。窒素還元剤注入器を触媒化スートフィルタ（ＣＳＦ）と選択的触媒還元（ＳＣＲ）触媒との間に配置することができる。したがって、触媒化スートフィルタ（ＣＳＦ）は窒素還元剤注入器の前に（たとえば、上流に）あってもよく、窒素還元剤注入器は選択的触媒還元（ＳＣＲ）触媒の前に（たとえば、上流に）あってもよい。
【００８３】
第３の排出処理システム実施態様において、排出処理システムは本発明のＮＯｘトラップ触媒、選択的触媒還元（ＳＣＲ）触媒、及び触媒化スートフィルタ（ＣＳＦ）又はディーゼル微粒子フィルタ（ＤＰＦ）のどちらかを含む。
【００８４】
第３の排出処理システム実施態様において、本発明のＮＯｘトラップ触媒は典型的には選択的触媒還元（ＳＣＲ）触媒の前に（たとえば、上流に）ある。窒素還元剤注入器を酸化触媒と選択的触媒還元（ＳＣＲ）触媒との間に配置することができる。したがって、触媒付きモノリス基材は窒素還元剤注入器の前（たとえば、上流）にあり、窒素還元剤注入器は選択的触媒還元（ＳＣＲ）触媒の前（たとえば、上流）にあってもよい。選択的触媒還元（ＳＣＲ）触媒は触媒化スートフィルタ（ＣＳＦ）又はディーゼル微粒子フィルタ（ＤＰＦ）の前に（たとえば、上流に）ある。
【００８５】
第４の排出処理システム実施態様は、本発明のＮＯｘトラップ触媒及び選択的触媒還元フィルタ（ＳＣＲＦ（商標））触媒を含む。本発明のＮＯｘトラップ触媒は典型的には選択的触媒還元フィルタ（ＳＣＲＦ（商標））触媒の前に（たとえば、上流に）ある。
【００８６】
窒素還元剤注入器をＮＯｘトラップ触媒と選択的触媒還元フィルタ（ＳＣＲＦ（商標））触媒との間に配置することができる。したがって、ＮＯｘトラップ触媒は窒素還元剤注入器の前に（たとえば、上流に）あり、窒素還元剤注入器は選択的触媒還元フィルタ（ＳＣＲＦ（商標））触媒の前に（たとえば、上流に）あってもよい。
【００８７】
上に記載した第２から第４の排気システム実施態様におけるように、排出処理システムが選択的触媒還元（ＳＣＲ）触媒又は選択的触媒還元フィルタ（ＳＣＲＦ（商標））触媒を含む場合、ＡＳＣをＳＣＲ触媒又はＳＣＲＦ（商標）触媒の下流に設けることができ（すなわち、別個のモノリス基材として）、又はより好ましくはＳＣＲ触媒を含むモノリス基材の下流又は終端のゾーンをＡＳＣの担体として使用することができる。
【００８８】
本発明の他の態様は、車両に関する。車両は内燃機関、好ましくはディーゼル機関を含む。内燃機関、好ましくはディーゼル機関は本発明の排出処理システムに接続される。
【００８９】
ディーゼル機関は、≦５０ｐｐｍの硫黄、より好ましくは≦１５ｐｐｍの硫黄、たとえば≦１０ｐｐｍの硫黄、より好ましくは≦５ｐｐｍの硫黄を含む燃料、好ましくはディーゼル燃料で作動するように構成又は適合されていることが好ましい。
【００９０】
車両は米国又は欧州の立法に規定されているように軽量ディーゼル車（ＬＤＶ）であってもよい。軽量ディーゼル車は、典型的には＜２，８４０ｋｇ、より好ましくは＜２，６１０ｋｇの重量を有する。米国では、軽量ディーゼル車（ＬＤＶ）は総重量≦８，５００ポンド（米国ポンド）を有するディーゼル車両を指す。欧州では、軽量ディーゼル車（ＬＤＶ）という用語は（ｉ）運転手の席に加えて８つ以下の席を含み、最大質量が５トン以下の乗用車、及び（ｉｉ）最大質量が１２トン以下の貨物輸送車両を指す。
【００９１】
或いは、車両は米国の立法に規定されているような、総重量＞８，５００ポンド（米国ポンド）のディーゼル車両等の大型ディーゼル車両（ＨＤＶ）であってもよい。
【００９２】
本発明の他の態様は、上に記載しているように排気ガスをＮＯｘトラップ触媒と接触させることを含む、内燃機関からの排気ガスを処理する方法である。好ましい方法において、排気ガスはリッチガスの混合物である。更なる好ましい方法において、排気ガスはリッチガスの混合物とリーンガスの混合物との間を循環する。
【００９３】
内燃機関からの排気ガスを処理する一部の好ましい方法において、排気ガスは約１８０から３００℃の温度である。
【００９４】
内燃機関からの排気ガスを処理する更なる好ましい方法において、排気ガスを上に記載しているようなＮＯｘトラップ触媒に加えて一又は複数の更なる排気制御装置と接触させる。排気制御装置（一又は複数）は好ましくはＮＯｘトラップ触媒の下流にある。
【００９５】
更なる排気制御装置の例にはディーゼル微粒子フィルタ（ＤＰＦ）、リーンＮＯｘトラップ（ＬＮＴ）、リーンＮＯｘ触媒（ＬＮＣ）、選択的触媒還元（ＳＣＲ）触媒、ディーゼル酸化触媒（ＤＯＣ）、触媒化スートフィルタ（ＣＳＦ）、選択的触媒還元フィルタ（ＳＣＲＦ（商標））触媒、アンモニアスリップ触媒（ＡＳＣ）及びその２つ以上の組合せが含まれる。そのような排気制御装置は全て当技術分野で周知である。
【００９６】
上述の排気制御装置のいくつかは濾過基材を有する。濾過基材を有する排気制御装置はディーゼル微粒子フィルタ（ＤＰＦ）、触媒化スートフィルタ（ＣＳＦ）及び選択的触媒還元フィルタ（ＳＣＲＦ（商標））触媒からなる群より選択してもよい。
【００９７】
この方法は、好ましくは排気ガスをリーンＮＯｘトラップ（ＬＮＴ）、アンモニアスリップ触媒（ＡＳＣ）、ディーゼル微粒子フィルタ（ＤＰＦ）、選択的触媒還元（ＳＣＲ）触媒、触媒化スートフィルタ（ＣＳＦ）、選択的触媒還元フィルタ（ＳＣＲＦ（商標））触媒、及びその２つ以上の組合せからなる群より選択される排気制御装置と接触させることを含む。より好ましくは、排気制御装置はディーゼル微粒子フィルタ（ＤＰＦ）、選択的触媒還元（ＳＣＲ）触媒、触媒化スートフィルタ（ＣＳＦ）、選択的触媒還元フィルタ（ＳＣＲＦ（商標））触媒、及びその２つ以上の組合せからなる群より選択される。より好ましくは、排気制御装置は選択的触媒還元（ＳＣＲ）触媒又は選択的触媒還元フィルタ（ＳＣＲＦ（商標））触媒である。
【００９８】
本発明の方法が排気ガスをＳＣＲ触媒又はＳＣＲＦ（商標）触媒と接触させることを含む場合、この方法はアンモニア、又は尿素若しくはアンモニウムギ酸塩、好ましくは尿素等のアンモニア前駆体等の窒素還元剤をＮＯｘトラップ触媒の下流及びＳＣＲ触媒又はＳＣＲＦ（商標）触媒の上流の排気ガス中に注入することを更に含んでもよい。
【００９９】
そのような注入は注入器で行ってもよい。注入器は窒素還元剤前駆体の供給源（たとえばタンク）と流動的に連結していてもよい。前駆体を排気ガス中に弁制御により投与することは適切にプログラムされたエンジン管理手段、及び排気ガスの組成をモニターしているセンサーにより提供される閉ループ又は開ループフィードバックにより調整してもよい。
【０１００】
アンモニアはカルバミン酸アンモニウム（固体）を加熱することにより生成することもでき、生成したアンモニアは排気ガス中に注入することができる。
【０１０１】
或いは、又は注入器に加えてアンモニアはｉｎ  ｓｉｔｕに（たとえばＳＣＲ触媒又はＳＣＲＦ（商標）触媒の上流に設けられたＬＮＴのリッチ再生中に）生成することができる。したがって、この方法は排気ガスを炭化水素でリッチ化することを更に含んでもよい。
【０１０２】
ＳＣＲ触媒又はＳＣＲＦ（商標）触媒はＣｕ、Ｈｆ、Ｌａ、Ａｕ、Ｉｎ、Ｖ、ランタニドの少なくとも１つ及び第ＶＩＩＩ族遷移金属（たとえばＦｅ）からなる群より選択される金属であって、この金属が耐火性酸化物又はモレキュラーシーブ上に担持されている金属を含んでもよい。この金属は好ましくはＣｅ、Ｆｅ、Ｃｕ及びその任意の２つ以上の組合せから選択され、より好ましくはこの金属はＦｅ又はＣｕである。
【０１０３】
ＳＣＲ触媒又はＳＣＲＦ（商標）触媒のための耐火性酸化物は、Ａｌ２Ｏ３、ＴｉＯ２、ＣｅＯ２、ＳｉＯ２、ＺｒＯ２及びその２つ以上を含む混合酸化物からなる群より選択してもよい。非ゼオライト触媒はタングステン酸化物（たとえばＶ２Ｏ５／ＷＯ３／ＴｉＯ２、ＷＯｘ／ＣｅＺｒＯ２、ＷＯｘ／ＺｒＯ２又はＦｅ／ＷＯｘ／ＺｒＯ２）も含むことができる。
【０１０４】
ＳＣＲ触媒、ＳＣＲＦ（商標）触媒又はそのウォッシュコートがアルミノケイ酸塩ゼオライト又はＳＡＰＯ等の少なくとも１種のモレキュラーシーブを含む場合は特に好ましい。この少なくとも１種のモレキュラーシーブは小細孔、中細孔又は大細孔モレキュラーシーブとすることができる。「小細孔モレキュラーシーブ」により本明細書で本発明者らが意味するものはＣＨＡ等、最大環サイズ８を含むモレキュラーシーブであり、「中細孔モレキュラーシーブ」により本明細書で本発明者らが意味するものはＺＳＭ−５等、最大環サイズ１０を含むモレキュラーシーブであり、「大細孔モレキュラーシーブ」により本明細書で本発明者らが意味するものはベータ等、最大環サイズ１２を有するモレキュラーシーブである。小細孔モレキュラーシーブがＳＣＲ触媒での使用に潜在的に有利である。
【０１０５】
本発明の排気ガス処理方法において、ＳＣＲ触媒又はＳＣＲＦ（商標）触媒のための好ましいモレキュラーシーブはＡＥＩ、ＺＳＭ−５、ＺＳＭ−２０、ＺＳＭ−３４を含むＥＲＩ、モルデン沸石、苦土沸石、ベータを含むＢＥＡ、Ｙ、ＣＨＡ、Ｎｕ−３を含むＬＥＶ、ＭＣＭ−２２及びＥＵ−１、好ましくはＡＥＩ又はＣＨＡからなる群より選択され、シリカのアルミナに対する比が約１０から約５０、たとえば約１５から約４０である、合成のアルミノケイ酸塩ゼオライトモレキュラーシーブである。
【０１０６】
第１の実施態様において、この方法は排気ガスを本発明のＮＯｘトラップ触媒及び触媒化スートフィルタ（ＣＳＦ）と接触させることを含む。ＮＯｘトラップは典型的には触媒化スートフィルタ（ＣＳＦ）の前に（たとえば、上流に）ある。したがって、たとえばＮＯｘトラップ触媒の出口は触媒化スートフィルタの入口と連結している。
【０１０７】
排気ガス処理方法の第２の実施態様は、排気ガスを本発明のＮＯｘトラップ触媒、触媒化スートフィルタ（ＣＳＦ）及び選択的触媒還元（ＳＣＲ）触媒と接触させることを含む方法に関する。
【０１０８】
ＮＯｘトラップ触媒は典型的には触媒化スートフィルタ（ＣＳＦ）の前に（たとえば、上流に）ある。触媒化スートフィルタは典型的には選択的触媒還元（ＳＣＲ）触媒の前に（たとえば、上流に）ある。窒素還元剤注入器を触媒化スートフィルタ（ＣＳＦ）と選択的触媒還元（ＳＣＲ）触媒との間に配置することができる。したがって、触媒化スートフィルタ（ＣＳＦ）は窒素還元剤注入器の前に（たとえば、上流に）あってもよく、窒素還元剤注入器は選択的触媒還元（ＳＣＲ）触媒の前に（たとえば、上流に）あってもよい。
【０１０９】
排気ガス処理方法の第３の実施態様において、この方法は排気ガスを本発明のＮＯｘトラップ触媒、選択的触媒還元（ＳＣＲ）触媒、及び触媒化スートフィルタ（ＣＳＦ）又はディーゼル微粒子フィルタ（ＤＰＦ）のどちらかと接触させることを含む。
【０１１０】
排気ガス処理方法の第３の実施態様において、本発明のＮＯｘトラップ触媒は典型的には選択的触媒還元（ＳＣＲ）触媒の前に（たとえば、上流に）ある。窒素還元剤注入器を酸化触媒と選択的触媒還元（ＳＣＲ）触媒との間に配置することができる。したがって、ＮＯｘトラップ触媒は窒素還元剤注入器の前に（たとえば、上流に）あってもよく、窒素還元剤注入器は選択的触媒還元（ＳＣＲ）触媒の前に（たとえば、上流に）あってもよい。選択的触媒還元（ＳＣＲ）触媒は触媒化スートフィルタ（ＣＳＦ）又はディーゼル微粒子フィルタ（ＤＰＦ）の前に（たとえば、上流に）ある。
【０１１１】
排気ガス処理方法の第４の実施態様は、本発明のＮＯｘトラップ触媒及び選択的触媒還元フィルタ（ＳＣＲＦ（商標））触媒を含む。本発明のＮＯｘトラップ触媒は典型的には選択的触媒還元フィルタ（ＳＣＲＦ（商標））触媒の前に（たとえば、上流に）ある。
【０１１２】
窒素還元剤注入器はＮＯｘトラップ触媒と選択的触媒還元フィルタ（ＳＣＲＦ（商標））触媒との間に配置してもよい。したがって、ＮＯｘトラップ触媒は窒素還元剤注入器の前に（たとえば、上流に）あり、窒素還元剤注入器は選択的触媒還元フィルタ（ＳＣＲＦ（商標））触媒の前に（たとえば、上流に）あってもよい。
【０１１３】
上記の第２から第４の方法の実施態様にあるように、排出処理システムが選択的触媒還元（ＳＣＲ）触媒又は選択的触媒還元フィルタ（ＳＣＲＦ（商標））触媒を含む場合、ＡＳＣはＳＣＲ触媒又はＳＣＲＦ（商標）触媒（すなわち、別個のモノリス基材として）、又はより好ましくはＳＣＲ触媒を含むモノリス基材の下流又は終端のゾーンをＡＳＣの担体として使用することができる。
【０１１４】
本発明の他の態様はセリア含有材料をＮＯｘトラップ組成物に組み込む前に、それをプレエージングすることを含む、ＮＯｘトラップ組成物中のセリア含有材料の酸素吸蔵能を減少させる方法である。好ましくはプレエージングは７００℃を超える、たとえば７５０から９５０℃の間の温度で、水を添加せずにセリア含有材料を加熱することにより実施される。
【０１１５】
いかなる理論にも拘束されることを望むものではないが、セリア含有材料の酸素吸蔵能を低下させることにより、ＮＯｘを還元するのに利用できる還元剤の量がより多くなるので、リッチパージ中にＮＯｘが放出され還元される際、この材料を含むＮＯｘトラップ触媒がＮ２生成に対してより高い選択性をもつことになる。
【０１１６】
本発明の他の態様は、ＮＯｘトラップ組成物の酸素吸蔵能を低下させるためにプレエージングしたセリア含有材料を使用することである。好ましくはセリア含有材料は７００℃を超える、たとえば７５０から９５０℃の間の温度で、水を添加せずにセリア含有材料を加熱することによりプレエージングされる。
【０１１７】
以下の例は本発明を例示するにすぎない。当業者は本発明の趣旨及び特許請求の範囲内に多くの変形例を認識するであろう。
【実施例】
【０１１８】
実施例１：ＮＯｘトラップ（ＬＮＴ）の調製
ＬＮＴ１Ａ：プレエージングされたセリアを含むＮＯｘトラップ
４００セル毎平方インチ（ｃｐｓｉ）のフロースルーコーディエライト基材モノリスに２つの層を含むＮＯｘトラップ触媒配合物をコーティングする。下層のウォッシュコートはＰｔ、Ｐｄ、３７％のＢａ／Ｃｅ／アルミン酸マグネシウムスピネル及び５３％のセリア（全セリア担持量の９３％に粒子状セリアを含む）を含む。８００℃で水の添加なしに１時間大気中でプレエージングした後、使用されるセリアの表面積は７０ｍ２／ｇである。プレエージング前に粒子状セリアの表面積は１２０ｍ２／ｇであった。ＷＯ９９／４７２６０に開示されている方法を用いて未使用の基材モノリス上にウォッシュコートをコーティングし、次いで１００℃で３０分間通風乾燥機内で乾燥させた後、５００℃で２時間焼成する。
【０１１９】
スラリー化した粒子状セリアから成る第２のスラリーを調製し、次いで適切な量の可溶性ロジウム塩を添加する。次にＮＨ３を添加してセリア上にＲｈを加水分解し、次いでアルミナバインダを添加することにより、ｐＨは７．５に上昇する。第２のスラリーを入口チャネル及び出口チャネルを介して、か焼した下層に塗布する。次にその部分を乾燥させ、５００℃でか焼する。
【０１２０】
比較用ＬＮＴ１Ｂ：プレエージングセリアなしのＮＯｘトラップ
比較用ＬＮＴ１Ｂを、下層中のウォッシュコートに使用される粒子状セリアがプレエージングに供されておらず、＞１２０ｍ２／ｇの表面積を有することを除き、ＬＮＴ１Ａと完全に同じ方法により調製する。
【０１２１】
実施例２：酸素吸蔵試験
ＬＮＴ１Ａ及び比較用ＬＮＴ１Ｂ（直径１．３８インチ、長さ５インチのコア）の新鮮な試料を以下の手順により酸素吸蔵試験に供する。ＬＮＴ１Ａ及び比較用ＬＮＴ１Ｂの５インチのコアを試験前に大気中で６００℃で１時間予備調整する。試験は合成ガソリン穿孔機上で実施し、全ての試験をＧＨＳＶ１７，７００ｈｒ−１で行った。次いでＮ２下で温度を２００℃に低下させ、３０秒のリーン（１ｖｏｌ％のＯ２、バランスＮ２）及び３０秒のリッチ（２ｖｏｌ％のＣＯ、バランスＮ２）を１０サイクル実施して酸素吸蔵能（ＯＳＣ）を評価した。次いで温度を窒素下で２８０℃につり上げ、試験を繰り返し、次いで窒素下で４００℃につり上げ、再度試験を繰り返す。次に３０秒のリーン操作の最後の６サイクルにわたって入口気相から触媒により除去される平均Ｏ２の計算により酸素吸蔵能を求める。
【０１２２】
次いで２０％のＯ２、１０％のＨ２Ｏ、バランスＮ２の水熱ガス混合物中で８００℃で５時間エージングした後、同一手順を用いてＬＮＴ１Ａ及び比較用のＬＮＴ１Ｂを再試験する。２８０℃での結果を表１に示す。
2019531883.tif 000002
【０１２３】
表１の結果からＬＮＴ１Ａは比較用ＬＮＴ１Ｂと比較して著しく低いＯＳＣを有することが分かり、このことからみてＬＮＴ１Ａは比較用ＬＮＴ１Ｂと比較して再生期間がずっと短くて済むと考えられる。
【国際調査報告】
2019531883.tif 000003
2019531883.tif 000004
2019531883.tif 000005